(57)【要約】【課題】ラッチに拘束部を設けた場合における車体変形の応答性を向上させ、もって操舵時の引っ掛かり感を抑制すると共に、走行安定性を向上可能な車両用開閉体のロック装置を提供する。【解決手段】ストライカと、該ストライカを係止するラッチに設けられ、該ストライカに当接することにより該ストライカを拘束し、前記開閉体の回動軸方向の動きを規制する拘束部との少なくとも一方の部材における両者が当接する部位に、潤滑性を有する低摩擦材料を配置する。【選択図】図５
2008238847.tif 000002
【特許請求の範囲】
【請求項１】
車両の開閉体のロック装置であって、
ストライカと、該ストライカを係止するラッチに設けられ、該ストライカと当接することにより該ストライカを拘束し、前記開閉体の回動軸方向の動きを規制する拘束部との少なくとも一方の部材における両者が当接する部位に、潤滑性を有する低摩擦材料が配置されていることを特徴とする車両用開閉体のロック装置。
【請求項２】
前記請求項１に記載の車両用開閉体のロック装置において、
前記開閉体は、車体後部の開口部を開閉する開閉体であることを特徴とする車両用開閉体のロック装置。
【請求項３】
前記請求項１または請求項２に記載の車両用開閉体のロック装置において、
前記低摩擦材料が、ストライカ表面に配置された樹脂の塗装膜であることを特徴とする車両用開閉体のロック装置。
【請求項４】
前記請求項３に記載の車両用開閉体のロック装置において、
前記塗装膜が、フェノール、エポキシ、ポリアミド、ポリイミド、ポリアミドイミド、及び四フッ化エチレンから選ばれる少なくとも１種の樹脂成分からなることを特徴とする車両用開閉体のロック装置。
【請求項５】
前記請求項３に記載の車両用開閉体のロック装置において、
前記塗装膜中に、二硫化モリブデン、二硫化タングステン、グラファイト、窒化ホウ素、四フッ化エチレン、及びシリコーン樹脂から選ばれる少なくとも１種の潤滑成分が含有されていることを特徴とする車両用開閉体のロック装置。
【請求項６】
前記請求項５に記載の車両用開閉体のロック装置において、
前記塗装膜中の潤滑成分の体積割合が１〜５０％であることを特徴とする車両用開閉体のロック装置。
【請求項７】
前記請求項３から請求項６のいずれかに記載の車両用開閉体のロック装置において、
前記塗装膜の厚さが、１〜３００μｍであることを特徴とする車両用開閉体のロック装置。
【請求項８】
前記請求項３から請求項６のいずれかに記載の車両用開閉体のロック装置において、
前記塗装膜の厚さが、３〜１００μｍであることを特徴とする車両用開閉体のロック装置。
【請求項９】
前記請求項７または請求項８に記載の車両用開閉体のロック装置において、
前記塗装膜表面の表面粗さが、Ｒａ５．０μｍ以下であることを特徴とする車両用開閉体のロック装置。
【請求項１０】
前記請求項７または請求項８に記載の車両用開閉体のロック装置において、
前記塗装膜表面の表面粗さが、Ｒａ２．５μｍ以下であることを特徴とする車両用開閉体のロック装置。
【請求項１１】
前記請求項３から請求項１０のいずれかに記載の車両用開閉体のロック装置において、
前記ストライカが鋼製であり、
前記塗装膜の下地に防錆処理が施されていることを特徴とする車両用開閉体のロック装置。
【請求項１２】
前記請求項１または請求項２に記載の車両用開閉体のロック装置において、
前記低摩擦材料が、ニッケル及びクロムの少なくとも一種から形成され、二硫化モリブデン、二硫化タングステン、グラファイト、窒化ホウ素、四フッ化エチレン、及びシリコーン樹脂から選ばれる少なくとも１種の潤滑成分が含有されためっき層であることを特徴とする車両用開閉体のロック装置。
【請求項１３】
前記請求項１２に記載の車両用開閉体のロック装置において、
前記めっき層中の潤滑成分の体積割合が１〜５０％であることを特徴とする車両用開閉体のロック装置。
【請求項１４】
前記請求項１２または請求項１３に記載の車両用開閉体のロック装置において、
前記めっき層の厚さが、０．１〜２００μｍであることを特徴とする車両用開閉体のロック装置。
【請求項１５】
前記請求項１２または請求項１３に記載の車両用開閉体のロック装置において、
前記めっき層の厚さが、１〜５０μｍであることを特徴とする車両用開閉体のロック装置。
【請求項１６】
前記請求項１４または請求項１５に記載の車両用開閉体のロック装置において、
前記めっき層表面の表面粗さが、Ｒａ２．０μｍ以下であることを特徴とする車両用開閉体のロック装置。
【請求項１７】
前記請求項１４または請求項１５に記載の車両用開閉体のロック装置において、
前記めっき層表面の表面粗さが、Ｒａ０．５μｍ以下であることを特徴とする両用開閉体のロック装置。
【請求項１８】
前記請求項１または請求項２に記載の車両用開閉体のロック装置において、
前記低摩擦材料が、蒸着、溶射、フィルム接着、及びチューブはめ込みのいずれかの方法で配置されていることを特徴とする車両用開閉体のロック装置。
【請求項１９】
前記請求項１または請求項２に記載の車両用開閉体のロック装置において、
前記ラッチの拘束部の基材の表面に低摩擦材料として潤滑成分が配置されていることを特徴とする車両用開閉体のロック装置。
【請求項２０】
前記請求項１または請求項２に記載の車両用開閉体のロック装置において、
前記ラッチの拘束部の基材に低摩擦材料として潤滑成分が含有されていることを特徴とする車両用開閉体のロック装置。
【請求項２１】
前記請求項２０に記載の車両用開閉体のロック装置において、
前記前記ラッチの拘束部の基材がポリアセタールであり、
前記低摩擦材料が、シリコーン樹脂、二硫化モリブデン、二硫化タングステン、グラファイト、窒化ホウ素、四フッ化エチレン、及び潤滑油から選ばれる少なくとも１種であることを特徴とする車両用開閉体のロック装置。
【請求項２２】
車両の開閉体のロック装置であって、
ストライカと、該ストライカを拘束するラッチの拘束部との摩擦係数を０．１以下に低下させる摩擦低下手段が備えられていることを特徴とする車両用開閉体のロック装置。
【請求項２３】
車両の開閉体のロック装置であって、
ラッチに、ストライカと当接することにより該ストライカを拘束し、前記開閉体の回動軸方向の動きを規制する拘束部が備えられており、
前記開閉体の回動軸方向以外の動きを円滑にさせる円滑化手段が備えられていることを特徴とする車両用開閉体のロック装置。
【発明の詳細な説明】
【技術分野】
【０００１】
本発明は、車両用開閉体のロック装置に関する。
【背景技術】
【０００２】
車体には、例えば、乗員の乗降のための開口部や、荷物搬出入のための開口部が設けられ、サイドドアやリフトゲート等の開閉体により開閉可能に構成されている。この開閉体は、閉時、回動軸が設けられた辺部とは反対側の辺部に設けられたラッチ（ストライカ）と、車体側に設けられたストライカ(ラッチ)とが係合することによりロックされるようになっているが、ラッチにおけるストライカが進入する溝部の幅はストライカの幅よりも大きくされているので、走行時等に開閉体が回動軸方向にがたつくことがある。
【０００３】
これを防止するものとして、例えば、特許文献１や特許文献２には、ラッチに、ロック時にストライカに回動軸方向の両側から当接することにより、該ストライカを拘束する拘束部材を設けたものが開示されており、このような構成によれば、開閉体の回動軸方向のがたつきが規制されることとなる。
【０００４】
【特許文献１】特開２００１−３４９１１８号公報
【特許文献２】実開平６−３２６４７号公報
【発明の開示】
【発明が解決しようとする課題】
【０００５】
しかし、このように拘束部によりストライカを拘束すると、本発明者たちの知見によれば、車体剛性の観点から以下のような問題がある。
【０００６】
すなわち、車両の性能、例えば走行時の安定性を考える場合、車体は完全剛体であることが理想であるが、実際は完全剛体でなく弾性体であり、外部からの入力に応じて車体変形が生じる。したがって、実車両においては、車両の安定性を保つためには車体変形が速やかにかつ滑らかに生じることが重要となる。ここで、車体変形時には開口部の変形に伴って開閉体と開口部とが相対移動することとなるが、前述のようにストライカが拘束部により拘束されていると、この拘束によるフリクション力よりも変形力が大きくなるまでは、開閉体と開口部とが相対移動できず（車体開口部周辺が変形できず）、超えたときに一気に変形して相対移動が生じることとなり、その結果、車両の安定性に悪影響を与えることとなる。
【０００７】
そこで、本発明は、ラッチに拘束部を設けた場合における車体変形の応答性を向上可能な車両用開閉体のロック装置を提供することを課題とする。
【課題を解決するための手段】
【０００８】
前記課題を解決するために、本発明は、次のように構成したことを特徴とする。
【０００９】
まず、本願の請求項１に記載の発明は、車両の開閉体のロック装置であって、ストライカと、該ストライカを係止するラッチに設けられ、該ストライカと当接することにより該ストライカを拘束し、前記開閉体の回動軸方向の動きを規制する拘束部との少なくとも一方の部材における両者が当接する部位に、潤滑性を有する低摩擦材料が配置されていることを特徴とする。ここで、この開閉体には、車体側面の乗員昇降用開口部を開閉するサイドドアや、車体後面の荷物搬出入開口部を開閉するリフトゲートや、トランク開口部等を開閉するトランクリッド等が広く含まれる。
【００１０】
また、請求項２に記載の発明は、前記請求項１に記載の車両用開閉体のロック装置において、前記開閉体は、車体後部の開口部を開閉する開閉体であることを特徴とする。
【００１１】
また、請求項３に記載の発明は、前記請求項１または請求項２に記載の車両用開閉体のロック装置において、前記低摩擦材料が、ストライカ表面に配置された樹脂の塗装膜であることを特徴とする。
【００１２】
また、請求項４に記載の発明は、前記請求項３に記載の車両用開閉体のロック装置において、前記塗装膜が、フェノール、エポキシ、ポリアミド、ポリイミド、ポリアミドイミド、及び四フッ化エチレンから選ばれる少なくとも１種の樹脂成分からなることを特徴とする。
【００１３】
また、請求項５に記載の発明は、前記請求項３に記載の車両用開閉体のロック装置において、前記塗装膜中に、二硫化モリブデン、二硫化タングステン、グラファイト、窒化ホウ素、四フッ化エチレン、及びシリコーン樹脂から選ばれる少なくとも１種の潤滑成分が含有されていることを特徴とする。
【００１４】
また、請求項６に記載の発明は、前記請求項５に記載の車両用開閉体のロック装置において、前記塗装膜中の潤滑成分の体積割合が１〜５０％であることを特徴とする。
【００１５】
また、請求項７に記載の発明は、前記請求項３から請求項６のいずれかに記載の車両用開閉体のロック装置において、前記塗装膜の厚さが、１〜３００μｍであることを特徴とする。
【００１６】
また、請求項８に記載の発明は、前記請求項３から請求項６のいずれかに記載の車両用開閉体のロック装置において、前記塗装膜の厚さが、３〜１００μｍであることを特徴とする。ここで、Ｒａは、表面粗さをあらわすためにＪＩＳで定められた算術平均粗さである。
【００１７】
また、請求項９に記載の発明は、前記請求項７または請求項８に記載の車両用開閉体のロック装置において、前記塗装膜表面の表面粗さが、Ｒａ５．０μｍ以下であることを特徴とする。
【００１８】
また、請求項１０に記載の発明は、前記請求項７または請求項８に記載の車両用開閉体のロック装置において、前記塗装膜表面の表面粗さが、Ｒａ２．５μｍ以下であることを特徴とする。
【００１９】
また、請求項１１に記載の発明は、前記請求項３から請求項１０のいずれかに記載の車両用開閉体のロック装置において、前記ストライカが鋼製であり、前記塗装膜の下地に防錆処理が施されていることを特徴とする。
【００２０】
また、請求項１２に記載の発明は、前記請求項１または請求項２に記載の車両用開閉体のロック装置において、前記低摩擦材料が、ニッケル及びクロムの少なくとも一種から形成され、二硫化モリブデン、二硫化タングステン、グラファイト、窒化ホウ素、四フッ化エチレン、及びシリコーン樹脂から選ばれる少なくとも１種の潤滑成分が含有されためっき層であることを特徴とする。
【００２１】
また、請求項１３に記載の発明は、前記請求項１２に記載の車両用開閉体のロック装置において、前記めっき層中の潤滑成分の体積割合が１〜５０％であることを特徴とする。
【００２２】
また、請求項１４に記載の発明は、前記請求項１２または請求項１３に記載の車両用開閉体のロック装置において、前記めっき層の厚さが、０．１〜２００μｍであることを特徴とする。
【００２３】
また、請求項１５に記載の発明は、前記請求項１２または請求項１３に記載の車両用開閉体のロック装置において、前記めっき層の厚さが、１〜５０μｍであることを特徴とする。
【００２４】
また、請求項１６に記載の発明は、前記請求項１４または請求項１５に記載の車両用開閉体のロック装置において、前記めっき層表面の表面粗さが、Ｒａ２．０μｍ以下であることを特徴とする。
【００２５】
また、請求項１７に記載の発明は、前記請求項１４または請求項１５に記載の車両用開閉体のロック装置において、前記めっき層表面の表面粗さが、Ｒａ０．５μｍ以下であることを特徴とする。
【００２６】
また、請求項１８に記載の発明は、前記請求項１または請求項２に記載の車両用開閉体のロック装置において、前記低摩擦材料が、蒸着、溶射、フィルム接着、及びチューブはめ込みのいずれかの方法で配置されていることを特徴とする。
【００２７】
また、請求項１９に記載の発明は、前記請求項１または請求項２に記載の車両用開閉体のロック装置において、前記ラッチの拘束部の基材の表面に潤滑成分が配置されていることを特徴とする。
【００２８】
また、請求項２０に記載の発明は、前記請求項１または請求項２に記載の車両用開閉体のロック装置において、前記ラッチの拘束部の基材に潤滑成分が含有されていることを特徴とする。
【００２９】
また、請求項２１に記載の発明は、前記請求項２０に記載の車両用開閉体のロック装置において、前記前記ラッチの拘束部の基材がポリアセタールであり、前記低摩擦材料が、シリコーン樹脂、二硫化モリブデン、二硫化タングステン、グラファイト、窒化ホウ素、四フッ化エチレン、及び潤滑油から選ばれる少なくとも１種であることを特徴とする。
【００３０】
また、請求項２２に記載の発明は、車両の開閉体のロック装置であって、ストライカと、該ストライカを拘束するラッチの拘束部との摩擦係数を０．１以下に低下させる摩擦低下手段が備えられていることを特徴とする。
【００３１】
また、請求項２３に記載の発明は、車両の開閉体のロック装置であって、ラッチに、ストライカと当接することにより該ストライカを拘束し、前記開閉体の回動軸方向の動きを規制する拘束部が備えられており、前記開閉体の回動軸方向以外の動きを円滑にさせる円滑化手段が備えられていることを特徴とする。
【発明の効果】
【００３２】
次に、本発明の効果について説明する。
【００３３】
まず、請求項１に記載の発明によれば、ストライカと、該ストライカを係止するラッチに設けられ、該ストライカと当接することにより該ストライカを拘束し、前記開閉体の回動軸方向の動きを規制する拘束部との少なくとも一方の部材における両者が当接する部位に、潤滑性を有する低摩擦材料が配置されているから、両者の当接部間の摩擦係数が小さくなる。すなわち、ストライカと拘束部との当接部が滑りやすくなって、開閉体と車体とが回動軸方向以外の方向に相対移動しやすくなるのであり、その結果、外部からの入力を受けたときの変形応答性が向上する。したがって、例えば走行時の安定性が向上することとなる。なお、本発明は、両者が当接する部位にのみ配置するだけでなく、その周辺部や全体に低摩擦材料を配置する場合も含む。
【００３４】
また、請求項２に記載の発明によれば、前記開閉体が、外部からの入力を受けたときに車体変形が生じやすい車体後部の開口部を開閉する開閉体である場合に、請求項１に記載の効果が効果的に発揮されることとなる。
【００３５】
また、請求項３に記載の発明によれば、前記低摩擦材料が、ストライカ表面に配置された樹脂の塗装膜であるから、低摩擦化に加えて防錆効果を得ることも出来る。また、塗装は、ストライカのような形状の部材の表面を被覆する方法として生産性が良い。なお、塗装方法としては、スプレー、電着、浸漬等の何れの方法を採用しても良い。
【００３６】
また、請求項４に記載の発明によれば、前記塗装膜が、フェノール、エポキシ、ポリアミド、ポリイミド、ポリアミドイミド、及び四フッ化エチレンから選ばれる少なくとも１種の樹脂成分でなるから、塗装を容易に行うことができる。なお、これらのうちから用いる樹脂成分は、ラッチの構造（拘束部との接触荷重等）に応じて最適なものを選択すればよい。
【００３７】
また、請求項５に記載の発明によれば、塗装膜中に潤滑成分が含有されているので、ストライカと拘束部との摩擦係数が一層小さくなり、前述の効果がさらに向上する。
【００３８】
また、請求項６に記載の発明のように、前記塗装膜中の潤滑成分の体積割合を１〜５０％とすることにより、塗装膜の低摩擦効果と耐摩耗性とを両立することができる。潤滑成分の割合が少なすぎると低摩擦効果が十分でない。一方、多くしていくと、低摩擦効果が向上するが、５０％よりも多くしても低摩擦効果がほとんど変化しないにもかかわらず、耐摩耗性が不十分になって耐久性が不足することとなる。
【００３９】
また、請求項７に記載の発明のように、前記塗装膜の厚さを、１〜３００μｍとすることにより、塗装膜の耐磨耗性と経済性とを両立することができる。塗装膜の厚さが薄すぎると摩耗により早期に無くなるので耐久性が十分ではない。一方、厚くしていくと耐久性が向上するが、３００μｍ以上に厚くしても、耐久性が過剰となるだけで経済的でない。
【００４０】
また、請求項８に記載の発明のように、前記塗装膜の厚さを、３〜１００μｍとすることにより、耐磨耗性と経済性とを高次元で両立することができる。
【００４１】
また、請求項９に記載の発明のように、前記塗装膜表面の表面粗さをＲａ５．０μｍ以下とすることにより、拘束部の傷つきを防止することができる。表面粗さが粗すぎると、相手材を傷つけてしまうため望ましくない。表面粗さは、後加工により調整しても良い。
【００４２】
また、請求項１０に記載の発明のように、前記塗装膜表面の表面粗さをＲａ２．５μｍ以下とすることにより、拘束部の傷つきを良好に防止することができる。
【００４３】
また、請求項１１に記載の発明によれば、前記ストライカが鋼製である場合に、塗装膜の防錆効果とによりより良好な防錆効果が得られ、耐食性が向上する。防錆処理としては、例えば、亜鉛めっき、化成処理、ケイ素系無機バインダー中に金属片を分散した処理等を用いることができる。
【００４４】
また、請求項１２に記載の発明のように、ストライカの表面に、低摩擦材料として、ニッケル及びクロムの少なくとも一種から形成され、二硫化モリブデン、二硫化タングステン、グラファイト、窒化ホウ素、四フッ化エチレン、及びシリコーン樹脂から選ばれる少なくとも１種の潤滑成分を含有するめっき層を形成することにより、当接する部材との摩擦係数を小さくすることができる。また、樹脂の塗装膜に比べて、優れた耐久性が期待できる。いずれの潤滑成分を含有させるかは、ラッチの構造（当接部材との接触荷重等）に応じて決定すれば良い。また、ニッケル又はクロム基めっきをストライカの全面に施せば、低摩擦化に加えて防錆効果を得ることも出来る。
【００４５】
また、請求項１３に記載の発明のように、前記めっき層中の潤滑成分の体積割合を１〜５０％とすることにより、めっき層の低摩擦効果と耐摩耗性とを両立することができる。潤滑成分の割合が少なすぎると低摩擦効果が十分でない。一方、多くしていくと、低摩擦効果が向上するが、５０％よりも多くしても低摩擦効果がほとんど変化しないにもかかわらず、耐摩耗性が不十分になって耐久性が不足することとなる。
【００４６】
また、請求項１４に記載の発明のように、前記めっき層の厚さを、０．１〜２００μｍとすることにより、めっき層の耐磨耗性と経済性とを両立することができる。めっき層の厚さが薄すぎると摩耗により早期に無くなるので耐久性が十分ではない。一方、厚くしていくと耐久性が向上するが、２００μｍ以上に厚くしても、耐久性が過剰となるだけで経済的でなくなると共に、表面粗さも粗くなる。
【００４７】
また、請求項１５に記載の発明のように、前記めっき層の厚さを、１〜５０μｍとすることにより、めっき層の耐磨耗性と経済性とを高次元で両立することができる。
【００４８】
また、請求項１６に記載の発明のように、前記めっき層表面の表面粗さをＲａ２．０μｍ以下とすることにより、拘束部の傷つきを防止することができる。表面粗さは、粗すぎると、相手材を傷つけてしまうため望ましくない。表面粗さは、後加工により調整しても良い。
【００４９】
また、請求項１７に記載の発明のように、前記めっき層表面の表面粗さをＲａ０．５μｍ以下とすることにより、拘束部の傷つきを良好に防止することができる。
【００５０】
また、請求項１８に記載の発明のように、ストライカ表面に低摩擦材料を配置する方法として、前述の樹脂塗装とめっき以外に、蒸着、溶射、フィルム接着、及びチューブはめ込みのいずれかの方法で配置してもよい。この場合、ラッチの構造（当接する部材との接触荷重等）に応じて最適な方法を選択すれば良い。
【００５１】
また、請求項１９に記載の発明のように、前記ラッチの拘束部の基材の表面に潤滑成分を配置することにより、ストライカと拘束部との摩擦係数を小さくすることができる。
【００５２】
また、請求項２０に記載の発明のように、前記ラッチの拘束部の基材に潤滑成分を含有させることによっても、ストライカと拘束部との摩擦係数をより小さくすることができる。
【００５３】
また、請求項２１に記載の発明のように、前記ラッチの拘束部の基材がポリアセタールである場合に、前記低摩擦材料として、シリコーン樹脂、二硫化モリブデン、二硫化タングステン、グラファイト、窒化ホウ素、四フッ化エチレン、及び潤滑油から選ばれる少なくとも１種を含有させることにより、拘束部の機械的特性と十分な低摩擦性が実現される。
【００５４】
また、請求項２２に記載の発明によれば、ストライカと、該ストライカを拘束するラッチの拘束部との摩擦係数を０．１以下に低下させる摩擦低下手段が備えられているから、拘束方向以外で両者が滑りやすくなる。したがって、請求項１に記載の発明同様、車体の変形応答性が向上し、走行安定性の向上等の効果が得られることとなる。なお、摩擦係数が０．１とは、亜鉛めっき、クロムめっき、ニッケルめっき等の摩擦係数よりも小さい値である。
【００５５】
また、請求項２３に記載の発明によれば、開閉体の所定方向以外の動きを円滑にさせる円滑化手段が備えられているから、拘束方向以外で両者が滑りやすくなる。請求項１に記載の発明同様、車体の変形応答性が向上し、走行安定性の向上等の効果が得られることとなる。
【発明を実施するための最良の形態】
【００５６】
以下、本発明の実施の形態に係る車両用開閉体のロック装置について説明する。
【００５７】
図１に示すように、本実施の形態に係る車両１の後部には、荷物搬出入等のための開口部２が設けられていると共に、該開口部２は、その上縁部に沿って車幅方向に設けられた回動軸３を中心として回動可能に枢支されたリフトゲート４により開閉可能に構成されている。
【００５８】
この開口部２の下縁部の車幅方向中央にはストライカ５が取り付けられていると共に、リフトゲート４の下端部車幅方向中央にはストライカ５を係止可能なラッチ６が取り付けられている。このストライカ５とラッチ６とでロック装置７が構成される。
【００５９】
このラッチ６は、図２、図３に示すように、主要な構成要素として、上側ケース１１と、下側ケース１２と、これらのケース１１，１２で画成される内部空間に収容されたフォーク１３、フェンスブロック１４、スライドブロック１５、ストップラバー１６、及び図示しないクローレバーとを有している。
【００６０】
下側ケース１２には、ストライカ５が進入可能な車両前後方向（リフトゲート４の開閉方向）に延びる溝部１２ａが形成されている。
【００６１】
フォーク１３は、両端部が上側ケース１１及び下側ケース１２に支持された支軸１７を中心として回動可能に支持されており、前記ストライカ５を係止可能な凹部１３ａが形成されている。このフォーク１３は、図示しないバネ部材により係止解除方向（図３における時計回り方向）に付勢されている。
【００６２】
フェンスブロック１４は、ポリアセタール(ＰＯＭ)製で、ストライカ５が進入可能な車両前後方向に延びる溝部１４ａが形成されている。この溝部１４ａの幅は、下側ケース１２の溝部１２ａの幅よりも小さくされている。
【００６３】
スライドブロック１５（拘束部）は、ポリアセタール(ＰＯＭ)製で、フェンスブロック１４の溝部１４ａの一側部側に形成された凹部１４ｂ内にリフトゲート４の開閉方向（平面視で車両前後方向）に移動可能に収容されて、バネ１８によりリフトゲート４の開方向αに付勢されていると共に、溝部１４ａ側の側面１５ａが、フェンスブロック１４における該面１５ａに対向する側面１４ｃとの間隔が車両後方側ほど大きくなるようにテーパ面とされている。このような構成によれば、フェンスブロック１４の溝部１４ａ内にストライカ５が進入すると、該ストライカ５がフェンスブロック１４の側面１４ｃとスライドブロック１５の側面１５ａとで挟まれて拘束されるので、走行時等の振動によりリフトゲート４が車幅方向（回動軸３方向）にがたつくのが規制されることとなる。
【００６４】
ストップラバー１６は、リフトゲート４を閉じるときにストライカ５が当接することにより閉時の衝撃を吸収するためのものである。
【００６５】
クローレバーは、上側ケース１１及び下側ケース１２に回動可能に支持されており、フォーク１２とストライカ５とが係止された状態において、フォーク１２の係止解除方向（図３における時計回り方向）への回動を規制する。なお、このクローレバーは、リヤゲート４の開閉操作のために周知の機構を介して乗員が回動操作可能に構成されているが、説明は省略する。
【００６６】
ここで、本実施の形態においては、ストライカ５と、フェンスブロック１４及びスライドブロック１５との少なくとも一方に（以下、第１〜第５の実施の形態において場合分けして詳しく説明する）潤滑性を有する低摩擦材料を配置している。これによれば、これらの当接部間の摩擦係数が小さくなる。すなわち、ストライカ５とフェンスブロック１４及びスライドブロック１５（拘束部）との当接部が滑りやすくなって、リヤゲート4（開閉体）と車両１の開口部２とが回動軸３方向以外の方向に相対移動しやすくなるのであり、その結果、外部からの入力を受けたときの変形応答性が向上する。したがって、例えば走行時の安定性が向上することとなる。なお、低摩擦材料は、両者が当接する部位にのみ配置してもよいし、その周辺部を含めて配置してもよいし、全体的に配置してもよい。
【００６７】
そして、開閉体が、外部からの入力を受けたときに車体変形が生じやすい車体後面の開口部２を開閉するリヤゲート４(開閉体)である場合に、前述の効果が効果的に発揮されることとなる。なお、本発明は、開閉体が、車体側面の乗員昇降用開口部を開閉するサイドドアや、車体後面の荷物搬出入開口部を開閉するリフトゲートや、トランク開口部等を開閉するトランクリッド等の場合にも適用可能である。
【００６８】
〔第１の実施の形態〕
第１の実施の形態においては、低摩擦材料は、ストライカの表面に配置された樹脂の塗装膜により構成される。このようにすることにより、低摩擦化に加えて防錆効果を得ることも出来る。また、塗装は、ストライカのような形状の部材の表面を被覆する方法として生産性が良い。なお、塗装方法としては、スプレー、電着、浸漬等の何れの方法を採用しても良い。
【００６９】
塗装膜は、フェノール、エポキシ、ポリアミド、ポリイミド、ポリアミドイミド、及び四フッ化エチレンから選ばれる少なくとも１種の樹脂成分でなっている。このようにすることにより、塗装を容易に行うことができる。なお、これらのうちから用いる樹脂成分は、ラッチの構造（拘束部との接触荷重等）に応じて最適なものを選択すればよい。
【００７０】
なお、塗装膜中に潤滑成分を含有させてもよい。このようにすることにより、ストライカと拘束部との摩擦係数が一層小さくなり、前述の効果がさらに向上する。
【００７１】
塗装膜中の潤滑成分の体積割合は、１〜５０％の範囲で設定すればよい。このようにすることにより、塗装膜の低摩擦効果と耐摩耗性とを両立することができる。潤滑成分の割合が少なすぎると低摩擦効果が十分でない。一方、多くしていくと、低摩擦効果が向上するが、５０％よりも多くしても低摩擦効果がほとんど変化しないにもかかわらず、耐摩耗性が不十分になって耐久性が不足することとなる。
【００７２】
塗装膜の厚さは、１〜３００μｍの範囲で設定すればよい。このようにすることにより、塗装膜の耐磨耗性と経済性とを両立することができる。塗装膜の厚さが薄すぎると摩耗により早期に無くなるので耐久性が十分ではない。一方、厚くしていくと耐久性が向上するが、３００μｍ以上に厚くしても、耐久性が過剰となるだけで経済的でない。なお、塗装膜の厚さは、３〜１００μｍの範囲で設定するのがより好ましい。このようにすることにより、耐磨耗性と経済性とを高次元で両立することができる。
【００７３】
塗装膜表面の表面粗さは、Ｒａ５．０μｍ以下で設定すればよい。このようにすることにより、拘束部の傷つきを防止することができる。表面粗さが粗すぎると相手材を傷つけてしまうため望ましくない。表面粗さは、後加工により調整しても良い。なお、塗装膜表面の表面粗さは、Ｒａ２．５μｍ以下で設定するのがより好ましい。このようにすることにより、拘束部の傷つきを高次元で防止することができる。
【００７４】
ストライカが鋼製である場合、塗装膜の下地に防錆処理（クロメート）を施してもよい。このようにすることにより、塗装膜の防錆効果とによりより良好な防錆効果が得られ、耐食性が向上する。防錆処理としては、例えば、亜鉛めっき、化成処理、ケイ素系無機バインダー中に金属片を分散した処理等を用いることができる。
【００７５】
〔第２の実施の形態〕
第２の実施の形態においては、ストライカの表面に、低摩擦材料として、第１の実施の形態の塗装膜に代えて、ニッケル及びクロムの少なくとも一種から形成され、二硫化モリブデン、二硫化タングステン、グラファイト、窒化ホウ素、四フッ化エチレン、及びシリコーン樹脂から選ばれる少なくとも１種の潤滑成分を含有するめっき層を形成する。このようにすることにより、当接する部材との摩擦係数を小さくすることができる。また、樹脂の塗装膜に比べて、優れた耐久性が期待できる。いずれの潤滑成分を含有させるかは、ラッチの構造（当接部材との接触荷重等）に応じて決定すれば良い。また、ニッケル又はクロム基めっきをストライカの全面に施せば、低摩擦化に加えて防錆効果を得ることも出来る。
【００７６】
めっき層中の潤滑成分の体積割合は、１〜５０％の範囲で設定すればよい。このようにすることにより、めっき層の低摩擦効果と耐摩耗性とを両立することができる。潤滑成分の割合が少なすぎると低摩擦効果が十分でない。一方、多くしていくと、低摩擦効果が向上するが、５０％よりも多くしても低摩擦効果がほとんど変化しないにもかかわらず、耐摩耗性が不十分になって耐久性が不足することとなる。。
【００７７】
めっき層の厚さは、０．１〜２００μｍの範囲で設定すればよい。このようにすることにより、塗装膜の耐磨耗性と経済性とを両立することができる。めっき層の厚さが薄すぎると摩耗により早期に無くなるので耐久性が十分ではない。一方、厚くしていくと耐久性が向上するが、２００μｍ以上に厚くしても、耐久性が過剰となるだけで経済的でなくなると共に、表面粗さも粗くなる。なお、めっき層の厚さは、１〜５０μｍとすることにより、めっき層の耐磨耗性と経済性とを高次元で両立することができる。
【００７８】
めっき層表面の表面粗さは、Ｒａ２．０μｍ以下で設定すればよい。このようにすることにより、拘束部の傷つきを防止することができる。表面粗さは、粗すぎると、相手材を傷つけてしまうため望ましくない。表面粗さは、後加工により調整しても良い。なお、めっき層表面の表面粗さは、Ｒａ０．５μｍ以下で設定するのがより好ましい。このようにすることにより、拘束部の傷つきを高次元で防止することができる。
【００７９】
〔第３の実施の形態〕
第３の実施の形態においては、低摩擦材料を、第１の実施の形態の樹脂塗装や、第２の実施の形態のめっきでなく、前述の各種の低摩擦材料を、蒸着、溶射、フィルム接着、及びチューブはめ込みのいずれかの方法で、ストライカ表面に配置する。この場合、ラッチの構造（当接部材との接触荷重等）に応じて最適な方法を選択すれば良い。
【００８０】
〔第４の実施の形態〕
第４の実施の形態においては、第１〜第３の実施の形態のようにストライカ５に低摩擦材料を配置するのではなく、ラッチ６のフェンスブロック１４及びスライドブロック１５（拘束部の基材）の表面に、潤滑性を有する低摩擦材料を配置する。こうすることにより、ストライカ５との間の摩擦係数を小さくすることができる。この場合、低摩擦材料としては、第１の実施の形態で説明した塗装膜や第３の実施の形態で説明したフィルム接着を用いることができる。
【００８１】
〔第５の実施の形態〕
第５の実施の形態においては、ラッチ６のフェンスブロック１４及びスライドブロック１５の基材（拘束部の基材）に、低摩擦材料として潤滑成分を含有させる。これによっても、ストライカ５と拘束部との摩擦係数をより小さくすることができる。例えば、ポリアセタールでなる基材に、低摩擦材料としてシリコーン樹脂、二硫化モリブデン、二硫化タングステン、グラファイト、窒化ホウ素、四フッ化エチレン、及び潤滑油から選ばれる少なくとも１種を含有させる。このようにすることにより、拘束部の機械的特性と十分な低摩擦性が実現される。
【００８２】
〔第６の実施の形態〕
第６の実施の形態においては、第１〜第５の実施の形態のように低摩擦材料を配置するのでなく、ラッチ６のフェンスブロック１４及びスライドブロック１５（拘束部）の基材を、低摩擦効果を有する微細結晶型ＰＯＭ（ポリアセタール）で形成している。こうすることにより、摩擦係数を０．１以下に低下させることが可能となり（摩擦低下手段）、低摩擦材料を配置したときと同様の効果が得られることとなる。
【実施例】
【００８３】
ストライカ５とフェンスブロック１４及びスライドブロック１５との摩擦係数を以下のような方法により評価した。なお、この摩擦係数の値は、実部品の評価によるものではなく、試験片を用いたボールオンディスク試験によって確認した。
【００８４】
この試験方法について説明する。すなわち、図４に示すように、ストライカ材料をボール試験片に、拘束部（フェンスブロック１４及びスライドブロック１５）の材料をディスク試験片に加工した。ボール試験片は、直径５／１６ｉｎｃｈで表面粗さをＲａ０．０５μｍ以下に仕上げた鋼球の表面に低摩擦材料を配置した。
【００８５】
３個のボール試験片を直径４４ｍｍの同一円周上に均等に配置して回転しないように固定し、総荷重１００Ｎでディスク試験片に押し付けた。そして、この状態でボール試験片とディスク試験片との間の滑り速度が１００ｍ／ｓになるように、ディスク試験片を１分間回転させ、この時の摩擦係数を計測して、試験開始後から完了までの摩擦係数の平均値を求めた。摩擦試験は、２５℃、湿度４０％の雰囲気中で行った。評価結果を図５に示す。
【００８６】
まず、比較例から説明する。すなわち、比較例１では、鋼球の表面に亜鉛めっきクロメートを施したボール試験片と、ＰＯＭ（標準グレード）樹脂製のディスク試験片とを用いた。この場合、摩擦係数が０．１３１で、０．１よりも大きかった。なお、ＰＯＭ（標準グレード）とは、ここでは、潤滑成分を含まないＰＯＭであって、亜鉛メッキクロメートに対して０．１以上の摩擦係数を示すもののことである。
【００８７】
比較例２では、鋼球の表面に亜鉛めっきクロメートを施してグリスを塗布したボール試験片と、ＰＯＭ（標準グレード）樹脂製のディスク試験片とを用いた。この場合、摩擦係数が０．０９２で、０．１以下となったが、表面がベタベタとした状態になるだけでなく、乾燥等により頻繁にメンテンナンスが必要となるという問題がある。
【００８８】
比較例３では、鋼球の表面に、ニッケルメッキ（潤滑成分を含有しな通常のニッケルめっき）を施したボール試験片と、ＰＯＭ（標準グレード）樹脂製のディスク試験片とを用いた。この場合、摩擦係数が０．１１５で、０．１よりも大きかった。
【００８９】
比較例４では、鋼球の表面に、クロムメッキ（潤滑成分を含有しな通常のクロムめっき）を施したボール試験片と、ＰＯＭ（標準グレード）樹脂製のディスク試験片とを用いた。この場合、摩擦係数が０．１３５で、０．１よりも大きかった。
【００９０】
このように、比較例においては、グリスを塗布した比較例２を除き、亜鉛めっきクロメート（比較例２）、クロムめっき（比較例４）、ニッケルめっき（比較例３）では、摩擦係数が０．１よりも大きくなった。そこで、摩擦係数が０．１以下となれば、低摩擦化したと評価する。
【００９１】
次に、実施例を説明する。実施例１〜５は、ボール試験片（ストライカ材料）に低摩擦材料を配置した例である。すなわち、実施例１（第１の実施の形態に対応）では、鋼球の表面に低摩擦材料としてエポキシ樹脂を塗装したボール試験片と、ＰＯＭ（標準グレード）樹脂製のディスク試験片とを用いた。この場合、摩擦係数が０．０８５で、０．１以下となり、低摩擦化した。
【００９２】
実施例２（第１の実施の形態に対応）では、鋼球の表面に低摩擦材料として二硫化モリブデンを１５ｖｏｌ％（体積割合）含有する（分散させた）エポキシ樹脂を塗装したボール試験片と、ＰＯＭ（標準グレード）樹脂製のディスク試験片とを用いた。この場合、摩擦係数が０．０７６で、実施例１の場合よりもより低摩擦化した。
【００９３】
実施例３〜５（第２の実施の形態に対応）では、鋼球の表面に低摩擦材料として四フッ化エチレンを含有する（分散させた）ニッケルメッキを施したボール試験片と、ＰＯＭ（標準グレード）樹脂製のディスク試験片とを用いた。この場合、四フッ化エチレンの体積割合が５ｖｏｌ％のとき（実施例３）は摩擦係数が０．０８１、同体積割合が２０ｖｏｌ％のとき（実施例４）は摩擦係数が０．０７４、同体積割合が３０ｖｏｌ％のとき（実施例５）は摩擦係数が０．０７０で、いずれも０．１以下となり、低摩擦化した。また、図６にも併せて示すように、四フッ化エチレンの体積割合が大きくなるほど摩擦係数が小さくなった。その場合に、四フッ化エチレンが概ね５ｖｏｌ％未満の領域では体積割合が大きくなると急激に摩擦係数が小さくなり、５ｖｏｌ％以上の領域では摩擦係数の減少率が小さくなり、５０ｖｏｌ％よりも大きい領域ではほとんど変化がなくなった。。
【００９４】
一方、実施例６，７（第４、第５の実施の形態に対応）は、ディスク試験片（フェンスブロック、スライドブロック）に低摩擦材料を配置した例である。すなわち、実施例６では、鋼球の表面に亜鉛めっきクロメートを施したボール試験片と、ＰＯＭ（低摩擦グレード（微細結晶型））樹脂製のディスク試験片とを用いた。この場合、摩擦係数が０．０８５で、０．１以下となり、低摩擦化した。
【００９５】
実施例７（第６の実施の形態に対応）では、鋼球の表面に亜鉛めっきクロメートを施したボール試験片と、ＰＯＭ（低摩擦グレード（シリコーン添加型））樹脂製のディスク試験片とを用いた。この場合、摩擦係数が０．０５８で、０．１以下となり、大きく低摩擦化した。
【００９６】
なお、前記各実施の形態においては、ラッチ６にスライドブロック１５が備えられたものを例として説明したが、本発明は、スライドブロックを備えない構造のものにも適用可能である。すなわち、図７に示すように、このロック装置７′のラッチ６′においては、フェンスブロック１４′の溝部１４ａ′の一側方に該溝部１４ａ′とほぼ同方向に延びる溝部１４ｃ′が形成されており、該溝部１４ｃ′にストップラバー１６′と一体形成された延設部１９′を嵌合させ、該延設部１９′の弾性力を利用して、フェンスブロック１４′の溝部１４ａ′の両側面によりストライカ５′を拘束するように構成しているが、このような場合においても、ストライカ５′あるいはフェンスブロック１４′に前述の種々の低摩擦化を行うことにより、前記各種作用効果が得られる。
【００９７】
また、前記各実施の形態においては、ストライカと拘束部とのいずれか一方にのみ低摩擦化処理が施されているが、その両方に施してもよく、この場合、一層低摩擦化されることとなる。
【００９８】
また、低摩擦材料を配置するのでなく、開閉体の所定方向以外の動きを円滑にさせる例えば機械的なものや前記各実施形態を含む円滑化手段を備えてもよい。このようにすることにより、拘束方向以外でストライカと拘束部とが滑りやすくなり、前述の効果が得られることとなる。
【産業上の利用可能性】
【００９９】
本発明は、車両用開閉体のロック装置に広く適用することができる。
【図面の簡単な説明】
【０１００】
【図１】本発明の実施の形態に係る車両用開閉体のロック装置が適用された車両後部の側面図である。
【図２】本ロック装置の拡大側面図（図３のＢ−Ｂ断面図）である。
【図３】図２のＡ−Ａ断面図である。
【図４】摩擦係数評価方法の説明図である。
【図５】ボール試験片とディスク試験片とを用いた摩擦係数の実測結果である。
【図６】四フッ化エチレンの含有量と摩擦係数との相関図である。
【図７】他のロック装置についての図３相当の図である。
【符号の説明】
【０１０１】
１        車両
２        開口部
３        回動軸
４        リフトゲート（開閉体）
５，５′        ストライカ
６，６′        ラッチ
７，７′        ロック装置
１４，１４′      フェンスブロック（拘束部）
１５      スライドブロック（拘束部）
【図１】
2008238847.tif 000003
【図２】
2008238847.tif 000004
【図３】
2008238847.tif 000005
【図４】
2008238847.tif 000006
【図５】
2008238847.tif 000007
【図６】
2008238847.tif 000008
【図７】
2008238847.tif 000009